(57)【要約】【課題】防火ガラス板ではないガラス板を用いて所望の防火性能が得られる防火用複層ガラスを提供する。【解決手段】複層ガラス１０を構成する二枚のガラス板１２Ａ、１２Ｂのうち一方のガラス板１２Ａが防火ガラス板で構成され、他方のガラス板１２Ｂが防火ガラス板ではないガラス板で構成される。防火ガラス板で構成されるガラス板１２Ａの外側の面には、非銀系のＬｏｗ−Ｅ膜２８が備えられる。【選択図】図１
2014097901.tif 000002
【特許請求の範囲】
【請求項１】
複数枚のガラス板がスペーサを介して隔置され、周縁部がシール材でシールされて構成される複層ガラスであって、
複数枚のガラス板は、少なくとも一枚の防火ガラス板と少なくとも一枚の防火ガラス板ではないガラス板とを含み、最外層に配置される二枚のガラス板のうち一方のガラス板の外側の面に非銀系の低放射膜が備えられることを特徴とする防火用複層ガラス。
【請求項２】
複数枚のガラス板がスペーサを介して隔置され、周縁部がシール材でシールされて構成される複層ガラスであって、
最外層に配置される二枚のガラス板のうち、加熱側に設けられるガラス板の外側の面に非銀系の低放射膜が備えられることを特徴とする防火用複層ガラス。
【請求項３】
最外層に配置される二枚のガラス板の双方のガラス板の外側の面に非銀系の低放射膜が備えられることを特徴とする請求項１又は２に記載の防火用複層ガラス。
【請求項４】
前記非銀系の低放射膜が酸化スズを主体として構成されることを特徴とする請求項１から３のいずれか１項に記載の防火用複層ガラス。
【請求項５】
前記非銀系の低放射膜が前記酸化スズの層の上に反射防止層を有することを特徴とする請求項４に記載の防火用複層ガラス。
【請求項６】
最外層に配置される二枚のガラス板のうち前記非銀系の低放射膜が備えられていない方のガラス板の内側あるいは外側の面に銀系の低放射膜が備えられることを特徴とする請求項１又は２に記載の防火用複層ガラス。
【発明の詳細な説明】
【技術分野】
【０００１】
本発明は防火性能を有する防火用複層ガラスに関する。
【背景技術】
【０００２】
一般的な複層ガラスは、少なくとも二枚のガラス板をスペーサを介して隔置し、周囲をシール材でシールすることにより構成される。
【０００３】
ところで、耐火性能の高い建築物として位置づけられる耐火・準耐火建築（各種ビルなど）は、外壁開口部の延焼のおそれのある部分に遮炎性能のある防火設備（防火戸など）の設置が義務づけられている。
【０００４】
また、都市防火の観点から防火・準防火地域では、耐火・準耐火建築以外の建築物（戸建て住宅など）にも外壁開口部に延焼のおそれのある部分に準遮炎性能のある防火設備の設置が義務づけられている。
【０００５】
したがって、このような外壁開口部に複層ガラスを使用する場合には、一定の防火性能を具備していることが条件とされる。
【０００６】
従来、防火性能を有する複層ガラスとして、複層ガラスを構成するガラス板に網入りガラスや耐熱強化ガラス、低膨張強化ガラス、透明結晶化ガラス等の防火ガラスを使用した複層ガラスが知られている（たとえば、特許文献１等）。
【０００７】
しかし、防火ガラスを使用するとコスト高になるという問題がある。このため、特許文献２では、室外側のガラス板を倍強度ガラス又は倍強度ガラスよりも熱強化度の低い板ガラスで構成し、室内側のガラス板を倍強度ガラスよりも熱強化度の高い板ガラスで構成することが提案されている。
【０００８】
また、特許文献２では、複層ガラスを構成するガラス板の内側の面（中間層（中空層ともいう）側の面）にＬｏｗ−Ｅ膜（Ｌｏｗ−Ｅｍｉｓｓｉｖｉｔｙ膜（低放射膜（熱線反射膜ともいう）））を付与することにより、防火性能を向上させることが提案されている。
【０００９】
さらに、特許文献２では、室外からの火災に対して防火性能上最も好ましいのは、室内側ガラスに付くＣＶＤ膜（非銀系のＳｎＯ2で構成されるＬｏｗ−Ｅ膜）であることが言及されている。
【００１０】
特許文献３でも、同様に複層ガラスを構成するガラス板の内側の面にＬｏｗ−Ｅ膜を付与することにより、防火性能を向上させることが提案されている。
【先行技術文献】
【特許文献】
【００１１】
【特許文献１】特開平８−６７５３６号公報
【特許文献２】特開２０００−１０９３４９号公報
【特許文献３】特開平８−４０７４７号公報
【発明の概要】
【発明が解決しようとする課題】
【００１２】
ところで、Ｌｏｗ−Ｅ膜が付与された複層ガラスでは、熱線がＬｏｗ−Ｅ膜で反射される。このため、特許文献２、３のように、複層ガラスを構成するガラス板の内側の面にＬｏｗ−Ｅ膜を付与すると、Ｌｏｗ−Ｅ膜よりも火災発生側に近いガラス板は、火災源から直接入射される熱量の他にさらにＬｏｗ−Ｅ膜で反射される熱量も受けることになる。
【００１３】
このように、複層ガラスを構成するガラス板の内側の面にＬｏｗ−Ｅ膜を付与すると、Ｌｏｗ−Ｅ膜よりも火災発生側に近いガラス板は、通常火災源から受ける以上の熱量を受けるので、Ｌｏｗ−Ｅ膜よりも火災発生側に近いガラス板が破損したり熱による変形が大きくなり、所望の防火性能を得られないという恐れがある。
【００１４】
同様に、特許文献２のように、室外からの火災に対して複層ガラスを構成する室内側のガラス板にＣＶＤ膜（非銀系のＬｏｗ−Ｅ膜）を付与すると、室外側のガラス板と室内側のガラス板ともに、火災源から直接入射される熱量の他にさらにＬｏｗ−Ｅ膜で反射される熱量も受けることになるので、室外側のガラス板と室内側のガラス板ともに、ガラス板が受ける熱が厳しいものとなる。そのため、どちらのガラス板にとっても熱で割れたり変形が大きくなってしまう可能性が高くなり、所望の防火性能を得られないという恐れがある。
【００１５】
一方、所望の防火性能を確保するために、複層ガラスを構成するガラス板に防火ガラス板を使用すると、コスト高になるという問題がある。
【００１６】
本発明は、このような事情に鑑みてなされたもので、所望の防火性能が得られる防火用複層ガラスを提供することを目的とする。
【課題を解決するための手段】
【００１７】
上記課題を解決するための手段は、次のとおりである。
【００１８】
第１の態様は、複数枚のガラス板がスペーサを介して隔置され、周縁部がシール材でシールされて構成される複層ガラスであって、複数枚のガラス板は、少なくとも一枚の防火ガラス板と少なくとも一枚の防火ガラス板ではないガラス板とを含み、最外層に配置される二枚のガラス板のうち一方のガラス板の外側の面に非銀系の低放射膜が備えられることを特徴とする防火用複層ガラスである。
【００１９】
本態様によれば、防火用複層ガラスを構成する複数枚のガラス板には、少なくとも一枚の防火ガラス板と少なくとも一枚の防火ガラス板ではないガラス板とが含まれる。そして、最外層に配置される二枚のガラス板のうち一方のガラス板の外側の面に非銀系の低放射膜（Ｌｏｗ−Ｅ膜）が備えられる。たとえば、複層ガラスが二枚のガラス板で構成される場合、一方のガラス板が防火ガラス板で構成され、他方側のガラス板が防火ガラス板ではないガラス板で構成される。そして、最外層に配置される二枚のガラス板のうち一方のガラス板の外側の面に非銀系の低放射膜が付与される。最外層を構成するガラス板の外側の面に低放射膜を付与することにより、その低放射膜よりも火災発生側から遠いガラス板が受ける熱量を低減することができる。また一般に非銀系の膜は銀系の膜よりも耐熱性・耐久性に優れる。これらにより、低放射膜よりも火災発生側から遠いガラス板の温度上昇を抑制することができ、火災時に熱で割れたり変形が大きくなるのを抑制できる。これにより、少なくとも一枚が防火ガラス板で構成されるが他のガラス板に防火ガラス板ではないガラス板を使用することができ、所望の防火性能を確保しつつ製造コストを抑えることができる。一方、低放射膜を外側の面に付与することにより、低放射膜が傷つきやすくなるという問題が生じるが、非銀系の低放射膜を付与することにより、傷の問題を解消することができる。すなわち、銀系の低放射膜（いわゆる、銀（Ａｇ）を主体（主成分）として構成される低放射膜）は傷つきやすいが、耐傷つき性・耐久性がより優れる非銀系の低放射膜を付与することにより、傷を防止でき、長期間にわたって安定した防火性能を維持することができる。
【００２０】
なお、最外層に配置される二枚のガラス板のうち、どちら側のガラス板に低放射膜を付するかは、どちら側を加熱側（火炎側）とするかによって決定される。すなわち、加熱側のガラス板（火炎の侵入を防ぎたい側とは反対側のガラス板）の外側の面に非銀系の低放射膜を付与する。これにより、加熱側と反対側のガラス板を有効に保護することができる。
【００２１】
第２の態様は、複数枚のガラス板がスペーサを介して隔置され、周縁部がシール材でシールされて構成される複層ガラスであって、各ガラス板が防火ガラス板ではないガラス板で構成され、最外層に配置される二枚のガラス板のうち一方のガラス板の外側の面に非銀系の低放射膜が備えられる態様の複層ガラスである。
【００２２】
本態様によれば、複層ガラスを構成する各ガラス板が防火ガラス板ではないガラス板で構成され、最外層に配置される二枚のガラス板のうち一方のガラス板の外側の面に非銀系の低放射膜（Ｌｏｗ−Ｅ膜）が備えられる。たとえば、複層ガラスが二枚のガラス板で構成される場合、二枚とも防火ガラス板ではないガラス板で構成され、一方のガラス板の外側の面に非銀系の低放射膜が付与される。上記のように、最外層を構成するガラス板の外側の面に低放射膜を付与することにより、その低放射膜よりも火災発生側から遠いガラス板が受ける熱量を低減することができる。また一般に非銀系の膜は銀系の膜よりも耐熱性・耐久性に優れる。これらにより、低放射膜よりも火災発生側から遠いガラス板の温度上昇を抑制することができ、火災時に熱で割れたり変形が大きくなるのを抑制できる。これにより、複層ガラスを構成するガラス板に防火ガラス板ではないガラス板を使用することができ、所望の防火性能を確保しつつ製造コストを抑えることができる。また、上記のように、非銀系の低放射膜を付与することにより、傷を防止でき、長期間にわたって安定した防火性能を維持することができる。
【００２３】
なお、最外層に配置される二枚のガラス板のうち、どちら側のガラス板に低放射膜を付与するかは、どちら側を加熱側（火炎側）とするかによって決定される。すなわち、加熱側のガラス板（火炎の侵入を防ぎたい側とは反対側のガラス板）の外側の面に非銀系の低放射膜を付与する。これにより、加熱側と反対側のガラス板を有効に保護することができる。
【００２４】
第３の態様は、上記第１又は２の態様の複層ガラスにおいて、最外層に配置される二枚のガラス板の双方のガラス板の外側の面に非銀系の低放射膜が備えられる態様である。
【００２５】
本態様によれば、最外層に配置される二枚のガラス板の双方のガラス板の外側の面に非銀系の低放射膜が備えられる。すなわち、最外層に配置される二枚のガラス板の双方に非銀系の低放射膜が備えられる。これにより、双方からの熱に対応することができる。
【００２６】
第４の態様は、上記第１から３のいずれか１の態様の複層ガラスにおいて、非銀系の低放射膜が酸化スズを主体として構成される態様である。
【００２７】
本態様によれば、非銀系の低放射膜が酸化スズ（ＳｎＯ２）を主体として構成される。酸化スズ（ＳｎＯ２）を主体とする低放射膜は傷に強く、外表面に付与した場合であっても長期間安定した性能を確保することができる。
【００２８】
第５の態様は、上記第４の態様の複層ガラスにおいて、非銀系の低放射膜が酸化スズの層の上に反射防止層を有する態様である。
【００２９】
本態様によれば、酸化スズ（ＳｎＯ２）を主体として構成される非銀系の低放射膜において、酸化スズの層の上に反射防止層が備えられる。これにより、酸化スズの層による光の反射を抑えることができ、ギラつき感を抑えることができる。
【００３０】
第６の態様は、上記第１又は２の態様の複層ガラスにおいて、最外層に配置される二枚のガラス板のうち非銀系の低放射膜が設けられていない方のガラス板の内側あるいは外側の面に銀系の低放射膜が備えられる態様である。
【００３１】
本態様によれば、最外層に配置される二枚のガラス板のうち非銀系の低放射膜が設けられていない方のガラス板の内側あるいは外側の面に銀系の低放射膜が備えられる。遮熱性に優れる銀系の低放射膜（いわゆる、銀（Ａｇ）を主体（主成分）として構成される低放射膜）を更に付与することにより、遮熱性を向上させることができる。
【発明の効果】
【００３２】
本発明によれば、防火ガラス板ではないガラス板を用いた場合であっても所望の防火性能を確保できる。
【図面の簡単な説明】
【００３３】
【図１】複層ガラスの一実施形態を示す断面図
【図２】三枚のガラス板で構成される複層ガラスの一実施形態を示す断面図
【図３】最外層を構成する二枚のガラス板の双方のガラス板の外側の面にＬｏｗ−Ｅ膜が付与された複層ガラスの断面図
【図４】非銀系のＬｏｗ−Ｅ膜と銀系のＬｏｗ−Ｅ膜とが付与された複層ガラスの断面図
【発明を実施するための形態】
【００３４】
以下、添付図面に従って本発明の好ましい実施の形態について詳説する。
【００３５】
図１は、本発明に係る複層ガラスの一実施形態を示す断面図である。
【００３６】
同図に示すように、本実施の形態の複層ガラス１０は、一定の間隔をもって対向して隔置された二枚のガラス板１２Ａ、１２Ｂで構成される。
【００３７】
二枚のガラス板１２Ａ、１２Ｂは、一方のガラス板（第１のガラス板）１２Ａが「防火ガラス板」で構成され、他方のガラス板（第２のガラス板）１２Ｂが「防火ガラス板ではないガラス板」で構成される。
【００３８】
ここで、「防火ガラス」とは、国土交通大臣が認定する防火設備を構成する主材料の１つである板ガラスをいう。防火ガラスは、主として、「網入り板ガラス」と「耐熱板ガラス」とに大別される。
【００３９】
「網入り板ガラス」とは、JIS R3204（網入板ガラス及び線入板ガラス）で規定される網入り板ガラスをいう。
【００４０】
「耐熱板ガラス」とは、社団法人カーテンウォール・防火開口部協会によって定められた「耐熱板ガラス品質規格」で規定される板ガラスをいう。耐熱板ガラスは、いわゆる網が入っていない単板ガラスであり、「低膨張防火ガラス」、「耐熱強化ガラス」、「耐熱結晶化ガラス」の三種類がある。
【００４１】
網入り板ガラス、耐熱板ガラスともに、国土交通大臣に認可を受けた指定性能評価機関の評価業務方法書による試験方法で２０分以上の遮炎性能を有する板ガラスである。
【００４２】
「防火ガラス板ではないガラス板」とは、上記のように定義付けされる防火ガラス板以外のガラス板をいう。したがって、通常のフロートガラスのほか、強化ガラスや倍強度ガラス、化学強化ガラスなどが「防火ガラス板ではないガラス板」に含まれる。
【００４３】
なお、強化ガラスや倍強度ガラス、化学強化ガラスなどのように、ガラスの表面に圧縮応力層を形成させて強度を高めたガラス板（ガラスの表面圧縮応力が２０[MN/m2]以上のガラス板）は、防火ガラスではないが、一定の耐熱性を有する。したがって、本明細書では、これらのガラス板を「準防火ガラス板」と称して、防火ガラス板ではないガラス板の中で他のガラス板と区別する。
【００４４】
なお、「強化ガラス」とは、JIS R3206（強化ガラス）で規定されるガラスをいい、「倍強度ガラス」とは、JIS R3222（倍強度ガラス）で規定されるガラスをいう。また、「化学強化ガラス」とは、化学強化法によりガラスの表面に圧縮応力層を形成させて強度を高めたガラスをいう。
【００４５】
また、防火ガラス板ではないガラス板の中で準防火ガラス板ではないガラス板、すなわち、いわゆる風冷強化法（物理強化法、熱強化法とも呼ばれる）や化学強化法を問わず、ガラスの表面に圧縮応力層を形成させて強度を高めたガラス板ではないガラス板（ガラスの表面圧縮応力で表現すれば、２０[MN/m2]未満のガラス板）については、本明細書では、「非防火ガラス板」と称して、防火ガラス板ではないガラス板の中で準防火ガラス板と区別する。この非防火ガラス板には、通常のフロートガラスなどが含まれる。
【００４６】
上記のように、本実施の形態の複層ガラス１０は、一方のガラス板（第１のガラス板）１２Ａが「防火ガラス板」で構成され、他方のガラス板（第２のガラス板）１２Ｂが「防火ガラス板ではないガラス板」で構成される。
【００４７】
二枚のガラス板１２Ａ、１２Ｂは、スペーサ１６を介して互いに対向して隔置される。スペーサ１６は、二枚のガラス板１２Ａ、１２Ｂの間隔が一定に保持されるように、ガラス板１２Ａ、１２Ｂの周縁に沿って配置される。このように配置された二枚のガラス板１２Ａ、１２Ｂの間には、中間層（中空層）１４が形成される。
【００４８】
スペーサ１６は、各ガラス板１２Ａ、１２Ｂと対向する面が、一次シール材１８Ａ、１８Ｂによってガラス板１２Ａ、１２Ｂに接着される。また、スペーサ１６の外側（中間層１４と反対側）には、二次シール材２０が充填される。二次シール材２０は、スペーサ１６と二枚のガラス板１２Ａ、１２Ｂとの間に形成される凹状の空間に充填され、一次シール材１８Ａ、１８Ｂに接するように配置される。この二次シール材２０と一次シール材１８Ａ、１８Ｂとによって、中間層１４がシール（密閉）される。
【００４９】
スペーサ１６は、中空状に形成される。スペーサ１６の内側（中間層１４側）の面には、スペーサ１６の長手方向（紙面に垂直な方向）に沿って通気孔２２が一定ピッチで形成される。通気孔２２は、スペーサ１６の中空部２４に貫通して形成され、中空部２４と中間層１４とを連通する。このスペーサ１６の中空部２４には、粒状ゼオライト等の乾燥剤２６が充填される。これにより、中間層１４の空気が乾燥される。
【００５０】
なお、スペーサ１６は、主にアルミニウムを主材質とする金属製スペーサが使用されるが、複層ガラス周辺部の熱伝導を減じる必要がある場合は、熱伝導率の比較的小さい金属であるステンレス材や硬質樹脂からなるものを使用することが好ましい。
【００５１】
また、一次シール材１８Ａ、１８Ｂとしては、通常架橋処理されないブチルゴム、もしくは、ポリイソブチレンをベースとし、着色と補強を目的としたカーボンブラックなどのフィラーを含有せしめたものが好適である。
【００５２】
また、二次シール材２０としては、ポリサルファイド、シリコーン、ウレタンなどの硬化性エラストマをベースとし、ガラスとの接着性を発現するために適当な変性を加えられたものなどが好適である。
【００５３】
以上のように構成される複層ガラス１０は、防火ガラス板で構成されるガラス板１２Ａの外側の面（中間層１４と反対側の面）にＬｏｗ−Ｅ膜（低放射膜）２８が備えられる。このＬｏｗ−Ｅ膜２８は、非銀系のＬｏｗ−Ｅ膜が使用され、たとえば、酸化スズ（ＳｎＯ２）を主体として構成されるＬｏｗ−Ｅ膜が使用される。
【００５４】
このように防火ガラス板で構成されるガラス板１２Ａの外側の面にＬｏｗ−Ｅ膜２８を形成することにより、ガラス板１２Ａ側からの火災に対して、ガラス板１２Ａが受ける熱量を低減することができる。これにより、火災時にガラス板１２Ａが加熱されるのを抑えることができ、ガラス板１２Ａを割れにくく、また大きな変形を生じにくくすることができる。また、これにより、他方側のガラス板（第２のガラス板）１２Ｂに熱を伝えにくくすることができるので、他方側のガラス板（第２のガラス板）１２Ｂが防火ガラス板ではないガラス板で構成されている場合であっても、その割れを有効に防止することができる。また、酸化スズ（ＳｎＯ２）を主体とするＬｏｗ−Ｅ膜のように、非銀系のＬｏｗ−Ｅ膜２８を付与することにより、通常の使用時の傷も防止でき、長期間安定した性能を確保することができる。
【００５５】
《他の実施の形態》
〈全てのガラス板を防火ガラス板ではないガラス板で構成する態様〉
上記実施の形態では、二枚のガラス板で構成される複層ガラスにおいて、一方のガラス板を「防火ガラス板」で構成し、他方のガラス板を「防火ガラス板ではないガラス板」で構成する場合について説明したが、本発明の適用は、これに限定されるものではない。双方のガラス板が「防火ガラス板ではないガラス板」で構成される場合にも本発明を適用することができる。すなわち、図１に示す構成の複層ガラス１０において、二枚のガラス板１２Ａ、１２Ｂの双方を「防火ガラス板ではないガラス板」で構成する場合にも本発明を適用することができる。
【００５６】
このように双方とも「防火ガラス板ではないガラス板」で構成される複層ガラスにおいても、外側の面にＬｏｗ−Ｅ膜を付与することにより、ガラス板１２Ａおよび１２Ｂの温度上昇を抑制することができ、防火性能を向上させることができる。
【００５７】
なお、二枚のガラス板１２Ａ、１２Ｂのうち、どちら側のガラス板にＬｏｗ−Ｅ膜を付与するかは、どちら側を加熱側（火炎側）とするかによって決定される。すなわち、加熱側のガラス板（火炎の侵入を防ぎたい側とは反対側のガラス板）の外側の面にＬｏｗ−Ｅ膜を付与する。これにより、加熱側と反対側のガラス板を有効に保護することができ、加熱側と反対側のガラス板を防火ガラス板ではないガラス板で構成した場合であっても、所望の防火性能を確保することができる。
【００５８】
〈三枚以上のガラス板で複層ガラスを構成する態様〉
上記実施の形態では、二枚のガラス板で複層ガラスを構成する場合を例に説明したが、本発明の適用は、これに限定されるものではない。三枚以上のガラス板で複層ガラスを構成することもできる。この場合、最外層を構成する二枚のガラス板のうち少なくとも一方のガラス板の外側の面にＬｏｗ−Ｅ膜が付与される。
【００５９】
図２は、三枚のガラス板で構成される複層ガラスの断面図である。
【００６０】
同図に示すように、この複層ガラス１０は、三枚のガラス板（第１のガラス板１２Ａ、第２のガラス板１２Ｂ、第３のガラス板１２Ｃ）で構成される。
【００６１】
第１のガラス板１２Ａと第２のガラス板１２Ｂとは、第１のスペーサ１６Ａを介して隔置され、第２のガラス板１２Ｂと第３のガラス板１２Ｃとは、第２のスペーサ１６Ｂを介して隔置される。
【００６２】
第１のガラス板１２Ａと第２のガラス板１２Ｂとの間には、第１の中間層１４Ａが形成され、第２のガラス板１２Ｂと第３のガラス板１２Ｃとの間には、第２の中間層１４Ｂが形成される。
【００６３】
第１のガラス板１２Ａは、防火ガラス板で構成され、第２のガラス板１２Ｂと第３のガラス板１２Ｃとは、防火ガラス板ではないガラス板（準防火ガラス板又は非防火ガラス板）で構成される。
【００６４】
第１のガラス板１２Ａの外側（中間層と反対側）の面には、非銀系のＬｏｗ−Ｅ膜２８が備えられる。
【００６５】
このように、最外層を構成するガラス板（第１のガラス板１２Ａ）の外側の面にＬｏｗ−Ｅ膜２８を備えることにより、ガラス板１２Ａ側からの火災に対して、そのガラス板の加熱を抑えることができ、火災時に割れにくく、また大きな変形を生じにくくすることができる。これにより、他のガラス板（第２のガラス板１２Ｂ及び第３のガラス板１２Ｃ）が加熱されるのを抑制することができ、他のガラス板（第２のガラス板１２Ｂ及び第３のガラス板１２Ｃ）が、防火ガラス板ではないガラス板であっても、その割れを有効に防止することができる。
【００６６】
また、非銀系のＬｏｗ−Ｅ膜を付与することにより、Ｌｏｗ−Ｅ膜が外表面に配置される場合であっても、傷つきにくく、長期間安定した防火性能を確保することができる。
【００６７】
なお、本例では、第１のガラス板１２Ａを防火ガラス板で構成しているが、全てのガラス板を防火ガラス板ではないガラス板（準防火ガラス板又は非防火ガラス板）で構成することもできる。
【００６８】
〈外側の両面に非銀系のＬｏｗ−Ｅ膜を付与する態様〉
上記実施の形態では、最外層を構成する二枚のガラス板の一方にのみＬｏｗ−Ｅ膜を付与する構成としているが、図３に示すように、最外層を構成する二枚のガラス板１２Ａ、１２Ｂの双方の外側の面に非銀系のＬｏｗ−Ｅ膜２８を付与するようにしてもよい。これにより、どちら側の面から加熱された場合であっても、ガラス板１２Ａ、１２Ｂの割れを抑制することができる。
【００６９】
〈銀系のＬｏｗ−Ｅ膜を更に付与する態様〉
上記実施の形態では、非銀系のＬｏｗ−Ｅ膜のみを付与する構成としているが、非銀系のＬｏｗ−Ｅ膜に加えて、銀系のＬｏｗ−Ｅ膜を付与する構成とすることもできる。たとえば、図４に示すように、最外層を構成する二枚のガラス板１２Ａ、１２Ｂのうち一方のガラス板１２Ａに非銀系のＬｏｗ−Ｅ膜２８を付与し、他方のガラス板１２Ｂに銀系のＬｏｗ−Ｅ膜３０を付与する構成とすることもできる。銀系のＬｏｗ−Ｅ膜（銀（Ａｇ）を主体とするＬｏｗ−Ｅ膜）は、遮熱性に優れるので、銀系のＬｏｗ−Ｅ膜を更に付与することにより、遮熱性を向上させることができる。
【００７０】
なお、図４に示す例では、一方のガラス板１２Ａの外側の面に非銀系のＬｏｗ−Ｅ膜２８を付与し、他方のガラス板１２Ｂの内側の面に銀系のＬｏｗ−Ｅ膜３０を付与しているが、銀系のＬｏｗ−Ｅ膜３０は、ガラス板１２Ｂの外側の面に付与することもできる。ただし、傷などを考慮すると、図４に示す例のように、ガラス板１２Ｂの内側の面に付与することが好ましい。
【００７１】
《Ｌｏｗ−Ｅ膜の構成》
一般にＬｏｗ−Ｅ膜には、酸化スズ（ＳｎＯ２）あるいは酸化インジウム（Ｉｎ２Ｏ３）を主体（主成分）とするものと、銀（Ａｇ）を主体とするものとが存在する。
【００７２】
銀（Ａｇ）を主体とするＬｏｗ−Ｅ膜（銀系のＬｏｗ−Ｅ膜）は、放射率が低く（JIS R3107（板ガラス類の熱抵抗及び建築における熱貫流率の算定方法）で規定される垂直放射率εは大凡０．１以下）、優れた遮熱性を有するという利点があるが、傷に弱いという欠点がある。また湿気に弱く、加熱で酸化しやすく耐熱性にも劣る。このため、銀系のＬｏｗ−Ｅ膜を複層ガラスを構成するガラス板の外側の面に付与すると、通常の使用でＬｏｗ−Ｅ膜が傷ついたり、剥がれ落ちたりして、長期間安定した防火性能を維持することができない。
【００７３】
そこで、本発明では、非銀系のＬｏｗ−Ｅ膜が使用される。非銀系のＬｏｗ−Ｅ膜としては、上記のように、酸化スズあるいは酸化インジウムを主体とするＬｏｗ−Ｅ膜が挙げられる。このような非銀系のＬｏｗ−Ｅ膜は、放射率は比較的高いが（垂直放射率は０．１５以上）、熱による劣化が少なく、傷に強いという利点がある。
【００７４】
酸化スズあるいは酸化インジウムを主体とするＬｏｗ−Ｅ膜は、たとえば、スパッタリング、スプレーなどのプロセスによって、ガラス板の表面に付与することができ、たとえば、フッ素やアンチモンをドープした酸化スズ膜やスズをドープした酸化インジウム膜などをＬｏｗ−Ｅ膜として使用することができる。
【００７５】
また、酸化スズあるいは酸化インジウムを主体として構成する場合、ギラつきを抑えるため、酸化スズあるいは酸化インジウムの層（膜）の上に反射防止層（膜）を付与することが好ましい。反射防止層としては、たとえば、ＳｉＯ２等で形成することができる。
【００７６】
また、上記のように、酸化スズ等を主体とする非銀系のＬｏｗ−Ｅ膜は、放射率が比較的高いが、可能な限り低い放射率のものを使用することが好ましい。たとえば、垂直放射率が０．１５〜０．５の非銀系のＬｏｗ−Ｅ膜を使用することが好ましい。
【００７７】
また、Ｌｏｗ−Ｅ膜の膜厚は、３００ｎｍ〜１５００ｎｍ程度とすることが好ましい。
【００７８】
また、Ｌｏｗ−Ｅ膜は、二層、三層等、複数重ねて多層でガラス板に付与することもできる。
【符号の説明】
【００７９】
１０…複層ガラス、１２Ａ…ガラス板（第１のガラス板）、１２Ｂ…ガラス板（第２のガラス板）、１２Ｃ…第３のガラス板、１４…中間層、１４Ａ…第１の中間層、１４Ｂ…第２の中間層、１６…スペーサ、１６Ａ…第１のスペーサ、１６Ｂ…第２のスペーサ、１８Ａ…一次シール材、１８Ｂ…一次シール材、２０…二次シール材、２２…通気孔、２４…中空部、２６…乾燥剤、２８…Ｌｏｗ−Ｅ膜（非銀系）、３０…Ｌｏｗ−Ｅ膜（銀系）
【図１】
2014097901.tif 000003
【図２】
2014097901.tif 000004
【図３】
2014097901.tif 000005
【図４】
2014097901.tif 000006